(57)【特許請求の範囲】
【請求項１】
炭素含有量が０．７０重量％以上の高炭素鋼線の表面にブラスめっきを有し、直径が０．１０〜０．６０ｍｍφ、抗張力が３０００ＭＰａ以上であって、延長方向に螺旋を描くような螺旋状となるように型付けされて形成された螺旋状鋼線において、螺旋状鋼線の表層部の残留応力が圧縮応力状態にあり、かつ、エッチング処理後に計測される表層部の圧縮残留応力量とエッチング処理後に計測される表層部に隣接する直近内側部の引張り残留応力量との差を１１０ｍｍよりも小さくしたことを特徴とする螺旋状鋼線。
【請求項２】
請求項１に記載の螺旋状鋼線の単品により構成されるか、または、請求項１に記載の螺旋状鋼線の複数本が撚り合わされずに束ねられて構成されたことを特徴とするゴム物品補強用スチールコード。
【請求項３】
請求項２に記載のゴム物品補強用スチールコードが、プライまたはベルトのいずれか一方または両方に使用されたことを特徴とするタイヤ。
【請求項４】
ブラスめっき鋼線を伸線加工した後に、伸線加工後のブラスめっき鋼線を延長方向に螺旋を描くような螺旋状となるように螺旋型付け加工して螺旋状鋼線を製造する螺旋状鋼線の製造方法において、伸線加工後で螺旋型付け加工前のブラスめっき鋼線の表層部の残留応力を圧縮応力状態とする第１処理を施し、第１処理後のブラスめっき鋼線の表層部の残留応力を圧縮応力状態に維持しながら表層部の残留応力量と表層部に隣接する直近内側部の残留応力量との差を小さくする第２処理を施し、第２処理後のブラスめっき鋼線を螺旋型付け加工して螺旋状鋼線を製造したことを特徴とする螺旋状鋼線の製造方法。
【請求項５】
第１処理は、最終引抜きダイスによる伸線加工後のブラスめっき鋼線を矯正加工装置によって真直に矯正する処理であることを特徴とする請求項４に記載の螺旋状鋼線の製造方法。
【請求項６】
第２処理は、第１処理後のブラスめっき鋼線を捻り塑性加工する処理であることを特徴とする請求項４に記載の螺旋状鋼線の製造方法。
【請求項７】
最終引抜きダイスによる伸線加工後のブラスめっき鋼線を真直に矯正する矯正加工装置に供給されるブラスめっき鋼線に当該ブラスめっき鋼線を最終引抜きダイスより引き抜くための力を与える駆動キャプスタンを用い、最終引抜きダイスによる伸線加工後のブラスめっき鋼線を駆動キャプスタンの外周面に掛け渡すことなく矯正加工装置に供給したことを特徴とする請求項５に記載の螺旋状鋼線の製造方法。
【請求項８】
最終引抜きダイスによる伸線加工後のブラスめっき鋼線を真直に矯正する矯正加工装置に供給されるブラスめっき鋼線に当該ブラスめっき鋼線を最終引抜きダイスより引き抜くための力を与える駆動キャプスタンを用い、最終引抜きダイスによる伸線加工後のブラスめっき鋼線を駆動キャプスタンの外周面の１８０°以下の範囲に掛け渡した後に矯正加工装置に供給したことを特徴とする請求項５に記載の螺旋状鋼線の製造方法。
【請求項９】
炭素含有量０．７０重量％以上の高炭素鋼線の表面にブラスめっき層を備えたブラスめっき鋼線を用いて、直径の寸法が０．１０〜０．６０ｍｍφ、及び、抗張力が３０００ＭＰａ以上の螺旋状鋼線を製造したことを特徴とする請求項４乃至請求項８のいずれかに記載の螺旋状鋼線の製造方法。
【発明の詳細な説明】
【技術分野】
【０００１】
本発明は、延長方向に螺旋を描くような螺旋状となるように型付けされて形成された耐腐食疲労性能の良い螺旋状鋼線、及び、この螺旋状鋼線の製造方法などに関する。
【背景技術】
【０００２】
素線強度を高める為には伸線加工量をアップする手段が一般的であり、その結果として素線の表面部には引張り残留応力が発生して素線の耐腐食疲労性能が低下することは広く知られている。
ブラスめっき鋼線の螺旋状型付け時にはブラスめっき鋼線に塑性変形を与えるために、ブラスめっき鋼線の螺旋内側には最大引張り残留応力が発生してしまうこともごく一般的に知られている。
また、ブラスめっき鋼線が腐食環境下に曝された場合には、螺旋内側の最大引張り残留応力部分より腐食疲労が進展し、耐腐食疲労性能の低下を招いてしまうことも周知の事実である。
耐腐食疲労性能を改善する技術としてスキンパス伸線及びショットピーニング処理を行うことが提案されている（例えば、特許文献１等参照）。
また、伸線後の引張り残留応力を低減する方法等が提案されている（例えば、特許文献２等参照）が、螺旋型付けされたブラスめっき鋼線の螺旋内側には引張り残留応力が発生してしまい耐腐食疲労性能について効果が得られない。
更に伸線されたブラスめっき鋼線を複数本撚り合わせたスチールコードを千鳥状に配置した矯正ロール装置に通すことでスチールコードの残留応力及び真直性を改善する方法が提案されている（例えば、特許文献３等参照）が、この方法ではブラスめっき鋼線に傷が入り易く均一に圧縮差残留応力を付与できないという問題がある。
更に螺旋型付けされたブラスめっき鋼線の螺旋内側表層部の最大引張り残留応力を制御する方法として、ブラスめっき鋼線を撚り合わせる工程にて張力負荷装置を設けて、千鳥状に配置した複数個のローラにブラスめっき鋼線を通して曲げ加工を与えることによってブラスめっき鋼線の螺旋内側表層部の残留応力を制御する方法が提案されている（例えば、特許文献４；５等参照）。
しかしながら、ブラスめっき鋼線１本に対する螺旋型付けにおいては、この様な張力負荷装置を用いて千鳥状に配置した複数個のローラにブラスめっき鋼線を通して曲げ加工を与えてブラスめっき鋼線の螺旋内側表層部の残留応力を制御することは不可能であり、耐腐食疲労性能を改善できない。
一方、文献では知られていないが、図３を参照し、従来の螺旋状鋼線の製造装置１Ａ及び製造方法を説明する。製造装置１Ａは、湿式の伸線加工装置１１、矯正加工装置１４、鋼線引抜き駆動装置１５、螺旋型付け加工装置１７を備える。螺旋状鋼線の製造装置１Ａによる製造方法は、伸線加工装置１１、矯正加工装置１４、鋼線引抜き駆動装置１５による伸線加工工程、螺旋型付け加工装置１７による螺旋型付け工程とを備える。各工程は、連続工程ではなく、別々に行われる工程である。鋼線引抜き駆動装置１５は、ブラスめっき鋼線に当該ブラスめっき鋼線を最終引抜きダイス１１ｚより引き抜くための力を与える駆動キャプスタン１２、及び、戻しプーリ１４ｃ、補助プーリ群１３を備える。
製造装置１Ａによる製造方法を説明する。最終伸線加工工程では、高炭素鋼線の表面にブラスめっきを有したブラスめっき鋼線を伸線加工装置１１の複数のダイスに通すことによって伸線加工し、伸線加工後のブラスめっき鋼線１０ａを矯正加工装置１４に供給して矯正加工装置１４の一方のローラ群２５と他方のローラ群２６との間で形成された通線路２７にブラスめっき鋼線１０ａを通すことによってブラスめっき鋼線１０ａに曲げ加工を加えながらブラスめっき鋼線１０ａを真直に矯正して矯正加工後のブラスめっき鋼線１０ｂを製造する。次に、別工程（次工程）の螺旋型付け加工工程においては、ブラスめっき鋼線１０ｂを螺旋型付け加工装置１７により螺旋型付け加工することによって螺旋状鋼線１０Ａを製造する。この製造方法によれば、矯正加工装置１４の通線路２７にブラスめっき鋼線１０ａを通すことによって、矯正加工後のブラスめっき鋼線１０ｂの表層部に圧縮残留応力を発生させることができる。
【特許文献１】特開平７−３０８７０７号公報
【特許文献２】特開昭５６−９０３７号公報
【特許文献３】特開昭５７−１４９５７８号公報
【特許文献４】特開平８−３２５９６５号公報
【特許文献５】特開平１０−１２９２１１号公報
【発明の開示】
【発明が解決しようとする課題】
【０００３】
しかしながら、図３に示した従来の製造方法では、伸線加工装置１１の最終引抜きダイス１１ｚを経由した伸線加工後のブラスめっき鋼線１０ａが、矢印Ｂに示すように、鋼線引抜き駆動装置１５の駆動キャプスタン１２の円形外周面２８を一周するように掛け渡された後に矯正加工装置１４に供給される構成とすることによって、ブラスめっき鋼線１０ａが矯正加工装置１４の通線路２７を通過する際の引き抜き力（張力）を小さくしていた。従って、矯正加工装置１４による矯正加工後の別工程の螺旋型付け加工工程での螺旋型付け加工においては、低い張力状態にあるブラスめっき鋼線１０ｂに対して螺旋型付け加工が行われるので、製造された螺旋状鋼線１０Ａの周方向の圧縮残留応力状態が不均一な状態となってしまい、耐腐食疲労性能の良い螺旋状鋼線を得ることができないという欠点があった。
本発明は、上記従来の問題点に鑑みてなされたもので、耐腐食疲労性能の良い螺旋状鋼線を製造できる螺旋状鋼線の製造方法等を提供することを目的とする。
【課題を解決するための手段】
【０００４】
本発明の螺旋状鋼線は、炭素含有量が０．７０重量％以上の高炭素鋼線の表面にブラスめっきを有し、直径が０．１０〜０．６０ｍｍφ、抗張力が３０００ＭＰａ以上であって、延長方向に螺旋を描くような螺旋状となるように型付けされて形成された螺旋状鋼線において、螺旋状鋼線の表層部の残留応力が圧縮応力状態にあり、かつ、エッチング処理後に計測される表層部の圧縮残留応力量とエッチング処理後に計測される表層部に隣接する直近内側部の引張り残留応力量との差を１１０ｍｍよりも小さくしたことを特徴とする。
本発明のゴム物品補強用スチールコードは、上記螺旋状鋼線の単品により構成されるか、または、上記螺旋状鋼線の複数本が撚り合わされずに束ねられて構成されたことを特徴とする。
本発明のタイヤは、上記ゴム物品補強用スチールコードが、プライまたはベルトのいずれか一方または両方に使用されたことを特徴とする。
本発明の螺旋状鋼線の製造方法は、ブラスめっき鋼線を伸線加工した後に、伸線加工後のブラスめっき鋼線を延長方向に螺旋を描くような螺旋状となるように螺旋型付け加工して螺旋状鋼線を製造する螺旋状鋼線の製造方法において、伸線加工後で螺旋型付け加工前のブラスめっき鋼線の表層部の残留応力を圧縮応力とする第１処理を施し、第１処理後のブラスめっき鋼線の表層部の残留応力を圧縮応力状態に維持しながら表層部の残留応力量と表層部に隣接する直近内側部の残留応力量との差を小さくする第２処理を施し、第２処理後のブラスめっき鋼線を螺旋型付け加工して螺旋状鋼線を製造したことを特徴とする。
第１処理は、最終引抜きダイスによる伸線加工後のブラスめっき鋼線を矯正加工装置によって真直に矯正する処理であることも特徴とする。
第２処理は、第１処理後のブラスめっき鋼線を捻り塑性加工する処理であることも特徴とする。
最終引抜きダイスによる伸線加工後のブラスめっき鋼線を真直に矯正する矯正加工装置に供給されるブラスめっき鋼線に当該ブラスめっき鋼線を最終引抜きダイスより引き抜くための力を与える駆動キャプスタンを用い、最終引抜きダイスによる伸線加工後のブラスめっき鋼線を駆動キャプスタンの外周面に掛け渡すことなく矯正加工装置に供給したことも特徴とする。
最終引抜きダイスによる伸線加工後のブラスめっき鋼線を真直に矯正する矯正加工装置に供給されるブラスめっき鋼線に当該ブラスめっき鋼線を最終引抜きダイスより引き抜くための力を与える駆動キャプスタンを用い、最終引抜きダイスによる伸線加工後のブラスめっき鋼線を駆動キャプスタンの外周面の１８０°以下の範囲に掛け渡した後に矯正加工装置に供給したことも特徴とする。
炭素含有量０．７０重量％以上の高炭素鋼線の表面にブラスめっき層を備えたブラスめっき鋼線を用いて、直径の寸法が０．１０〜０．６０ｍｍφ、及び、抗張力が３０００ＭＰａ以上の螺旋状鋼線を製造したことも特徴とする。
【発明の効果】
【０００５】
本発明の螺旋状鋼線によれば、螺旋状鋼線の表層部の残留応力が圧縮応力状態にあり、かつ、エッチング処理後に計測される表層部の圧縮残留応力量とエッチング処理後に計測される表層部に隣接する直近内側部の引張り残留応力量との差を１１０ｍｍよりも小さくしたので、耐腐食疲労性能の良い螺旋状鋼線が得られる。
本発明のゴム物品補強用スチールコードは、上記螺旋状鋼線の単品により構成されるか、または、上記螺旋状鋼線の複数本が撚り合わされずに束ねられて構成されたので、耐腐食疲労性能の良いゴム物品補強用スチールコードとなる。
本発明のタイヤは、上記ゴム物品補強用スチールコードが、プライまたはベルトのいずれか一方または両方に使用されたので、耐腐食疲労性能の良いタイヤとなる。
本発明の螺旋状鋼線の製造方法は、伸線加工後で螺旋型付け加工前のブラスめっき鋼線の表層部の残留応力を圧縮応力とする第１処理を施し、第１処理後のブラスめっき鋼線の表層部の残留応力を圧縮応力状態に維持しながら表層部の残留応力量と表層部に隣接する直近内側部の残留応力量との差を小さくする第２処理を施すので、耐腐食疲労性能の良い螺旋状鋼線を製造できる。
第１処理として、最終引抜きダイスによる伸線加工後のブラスめっき鋼線を矯正加工装置によって真直に矯正する処理を施すことで、伸線加工後で螺旋型付け加工前のブラスめっき鋼線の表層部の残留応力を圧縮応力とすることができる。
第２処理として、第１処理後のブラスめっき鋼線を捻り塑性加工する処理を施すことで、第１処理後のブラスめっき鋼線の表層部の残留応力を圧縮応力状態に維持しながら表層部の残留応力量と表層部に隣接する直近内側部の残留応力量との差を小さくできる。
最終引抜きダイスによる伸線加工後のブラスめっき鋼線を真直に矯正する矯正加工装置に供給されるブラスめっき鋼線に当該ブラスめっき鋼線を最終引抜きダイスより引き抜くための力を与える駆動キャプスタンを用い、最終引抜きダイスによる伸線加工後のブラスめっき鋼線を駆動キャプスタンの外周面に掛け渡すことなく引抜き力を直接矯正加工装置に供給したので、ブラスめっき鋼線が矯正加工装置の通線路を通過する際の引き抜き力（張力）を大きくできて、耐腐食疲労性能の良い螺旋状鋼線を製造できる。
最終引抜きダイスによる伸線加工後のブラスめっき鋼線を真直に矯正する矯正加工装置に供給されるブラスめっき鋼線に当該ブラスめっき鋼線を最終引抜きダイスより引き抜くための力を与える駆動キャプスタンを用い、最終引抜きダイスによる伸線加工後のブラスめっき鋼線を駆動キャプスタンの外周面の１８０°以下の範囲に掛け渡した後に矯正加工装置に供給した場合でも、捻り塑性加工を施すため、捻り塑性加工後のブラスめっき鋼線の直近内側部の最大引張り残留応力が小さくなり、腐食疲労性能の良い螺旋状鋼線を製造できる。
炭素含有量０．７０重量％以上の高炭素鋼線の表面にブラスめっき層を備えたブラスめっき鋼線を用いて、直径の寸法が０．１０〜０．６０ｍｍφ、及び、抗張力が３０００ＭＰａ以上の螺旋状鋼線を製造したので、タイヤのスチールコードなどに適した腐食疲労性能の良い螺旋状鋼線を製造できる。
【発明を実施するための最良の形態】
【０００６】
最良の形態１．
図１を参照し、螺旋状鋼線の製造装置及び製造方法を説明する。螺旋状鋼線１０の製造装置１は、湿式の伸線加工装置１１、矯正加工装置１４、鋼線引抜き駆動装置１５、捻り塑性加工装置１６、螺旋型付け加工装置１７を備える。矯正加工装置１４及び螺旋型付け加工装置１７は、図３の従来の製造装置１Ａの矯正加工装置１４及び螺旋型付け加工装置１７の構成と同じである。伸線加工装置１１は、周知のように、複数のダイスを用いてブラスめっき鋼線を所望の線径に伸線する装置である。
螺旋状鋼線１０の製造装置１による製造方法は、伸線加工装置１１、矯正加工装置１４、鋼線引抜き駆動装置１５による伸線加工工程、捻り塑性加工装置１６による捻り塑性加工工程、螺旋型付け加工装置１７による螺旋型付け工程とを備える。各工程は、連続工程ではなく、別々に行われる工程である。
【０００７】
螺旋状鋼線１０は次のように製造される。伸線加工工程では、炭素含有量０．７０重量％以上の高炭素鋼線の表面にブラスめっき層を備えたブラスめっき鋼線が伸線加工装置１１で伸線加工され、伸線加工装置１１の最終引抜きダイス１１ｚを経由した伸線加工後のブラスめっき鋼線１０ａが矯正加工装置１４に送られ、矯正加工装置１４では、ブラスめっき鋼線１０ａに曲げ加工を加えながらブラスめっき鋼線１０ａが真直になるように矯正加工される。
伸線加工工程後の別工程である捻り塑性加工工程においては、捻り塑性加工装置１６によって矯正加工後のブラスめっき鋼線１０ｂに捻り塑性加工が施される。
捻り塑性加工工程後の別工程である螺旋型付け工程においては、螺旋型付け加工装置１７によって捻り塑性加工後のブラスめっき鋼線１０ｃに螺旋型付け加工が施される。これにより、コイルスプリングを引き伸ばしたような形状に形成された耐腐食疲労性に優れた螺旋状鋼線１０が製造される。この螺旋状鋼線１０は、線が延長する方向に螺旋を描くような螺旋形状に形成され、直径が０．１０〜０．６０ｍｍφ、抗張力が３０００ＭＰａ以上となるように製造される。
【０００８】
矯正加工装置１４は、前段矯正加工装置１４ａと後段矯正加工装置１４ｂとにより構成される。前段矯正加工装置１４ａ及び後段矯正加工装置１４ｂは、それぞれ、ローラ設置面２１を備えたベース２２と、ローラ設置面２１に設けられた複数のローラ１４ｒとにより形成される。ローラ１４ｒはローラ設置面２１と垂直な回転中心軸を中心として回転可能に設けられる。複数のローラ１４ｒは、一方向に向けて千鳥状（ジグザク）に配置される。前段矯正加工装置１４ａのローラ設置面２１と後段矯正加工装置１４ｂのローラ設置面２１とのなす角度が直角となるように前段矯正加工装置１４ａと後段矯正加工装置１４ｂとが配置されたことによって、一方向に向けて一直線上に配置される第１矯正加工装置１４ａ及び第２矯正加工装置１４ｂの一方のローラ群２５と一方向に向けて一直線上に配置される第１矯正加工装置１４ａ及び第２矯正加工装置１４ｂの他方のローラ群２６との間にブラスめっき鋼線１０ａを通過させるための直線状の通線路２７が形成される。
【０００９】
鋼線引抜き駆動装置１５は、ブラスめっき鋼線に当該ブラスめっき鋼線を最終引抜きダイス１１ｚより引き抜くための力を与える駆動キャプスタン１２、及び、戻しプーリ１４ｃ、補助プーリ群１３を備える。
最良の形態１では、図１の矢印Ａに示すように、最終引抜きダイス１１ｚを経由したブラスめっき鋼線１０ａが駆動キャプスタン１２の円形外周面２８に掛け渡されずに矯正加工装置１４に供給された構成とした。そして、矯正加工装置１４を経由したブラスめっき鋼線１０ｂが補助プーリ群１３と駆動キャプスタン１２とに掛け渡され、駆動キャプスタン１２の駆動力によってブラスめっき鋼線１０ａが矯正加工装置１４の通線路２７を通過して引き抜かれる際に、一方のローラ群２５と他方のローラ群２６とによってブラスめっき鋼線１０ａに曲げ加工が加えられながらブラスめっき鋼線１０ａが駆動キャプスタン１２の駆動力によって引き抜かれることによってブラスめっき鋼線１０ａが真直に矯正される。
【００１０】
図３に示した従来の製造方法では、矯正加工装置１４の通線路２７を通過する際のブラスめっき鋼線１０ａの引き抜き力（張力）を小さくするために、伸線工程後のブラスめっき鋼線１０ａが、矢印Ｂに示すように、駆動キャプスタン１２の円形外周面２８を一周するように掛け渡された後に矯正加工装置１４に供給される構成としていた。これにより、ブラスめっき鋼線１０ａが矯正加工装置１４の通線路２７を通過する際の引き抜き力（張力）が小さくなることで、矯正加工装置１４による曲げ加工後のブラスめっき鋼線１０ｂの表層部に発生する圧縮残留応力量が小さくなり、ブラスめっき鋼線１０ｂの表層部は充分な圧縮残留応力状態とはならない。このため、螺旋型付け加工装置１７による螺旋型付け工程においてブラスめっき鋼線１０ｂに塑性変形が与えられた場合には、螺旋型付けされた螺旋状鋼線１０Ａの螺旋内側に最大引張り残留応力が発生してしまい、最大引張り残留応力が発生した部分より腐食疲労が進行して、螺旋状鋼線１０Ａの耐腐食疲労性能が低下してしまう。
【００１１】
これに対して、最良の形態１では、ブラスめっき鋼線１０ａを駆動キャプスタン１２の円形外周面２８に掛け渡さずに矯正加工装置１４に供給したことによって、ブラスめっき鋼線１０ａが矯正加工装置１４の通線路２７を通過する際の引き抜き力（張力）が図３に示す従来の製造方法よりも大きくなり、これにより矯正加工装置１４においてブラスめっき鋼線１０ａに強い曲げ加工が加えられることになり、ブラスめっき鋼線１０ｂの表層部には周方向に均一で大きな圧縮残留応力が発生する。
即ち、伸線加工後で螺旋型付け加工前のブラスめっき鋼線１０ａの表層部の残留応力を圧縮応力とする第１処理として、ブラスめっき鋼線１０ａを駆動キャプスタン１２の円形外周面２８に掛け渡さずに矯正加工装置１４に供給してブラスめっき鋼線１０ａが矯正加工装置１４の通線路２７を通過する際の引き抜き力（張力）を大きくする処理を施した。
【００１２】
矯正加工後のブラスめっき鋼線１０ｂは、戻しプーリ１４ｃを経由して補助プーリ群１３の方向に送られて、補助プーリ群１３と駆動キャプスタン１２とに掛け渡されて搬送された後に巻枠８１に巻き取られる。
捻り塑性加工工程では、巻枠８１より巻き出されたブラスめっき鋼線１０ｂに対して捻り塑性加工装置１６により一方向に捻りを加えた後に捻り戻す捻り塑性加工が施された後のブラスめっき鋼線１０ｃが巻枠８２に巻き取られる。捻り塑性加工は、ブラスめっき鋼線１０ｃの表層部に隣接した内側環状層部（以下、直近内側部という）に発生する引張り残留応力を低下させることを目的として行われる。たとえば、捻り塑性加工装置１６としてのバンチャー撚線機を使用して、ブラスめっき鋼線１０ｂに対して一方向に所定回数ａ回だけ捻りを加えた捻り塑性加工を施すことによって、ブラスめっき鋼線１０ｃの直近内側部１０２の引張り残留応力を小さくする。図２（ｃ）に示すように、捻り塑性加工後のブラスめっき鋼線１０ｃに付与された捻り塑性加工の影響は、ブラスめっき鋼線１０ｃの表層部において最大となり、ブラスめっき鋼線１０ｃの中心ｃに近くなるほど小さくなるため、耐腐食疲労性能に悪影響を及ぼす直近内側部１０２に発生する引張り残留応力を小さくできるとともに、腐食疲労にて最終破断するブラスめっき鋼線１０ｃの中心部の圧縮残留応力量の変動を抑えることができるので、疲労により亀裂の進展を抑制できる。つまり、捻り塑性加工後においては、ブラスめっき鋼線１０ｃの表層部１０１の圧縮残留応力は周方向に均一で大きな圧縮応力状態が維持されながら、直近内側部１０２の引張り残留応力は小さくなるので、腐食疲労による表層部１０１の亀裂進展が遅くなり、ブラスめっき鋼線１０ｃの耐腐食疲労性能が向上する。
即ち、第１処理後のブラスめっき鋼線１０ｂの表層部１０１の残留応力量を圧縮応力状態に維持しながら表層部１０１の残留応力量と表層部１０１に隣接する直近内側部１０２の残留応力量との差を小さくする第２処理として、螺旋型付け加工前に、捻り塑性加工装置１６による捻り塑性加工を施した。
なお、ブラスめっき鋼線にトーションが残っていると後の作業に問題があるため、捻り塑性加工によって一方向に捻られたブラスめっき鋼線１０ｂを解捻方向に所定回数ａ回よりも多い回数である（ａ＋ｎ）回だけ捻り戻すことによって、捻り塑性加工後のブラスめっき鋼線１０ｃをゼロトーションの状態（ブラスめっき鋼線１０ｃが捻れていない状態）にする。
【００１３】
図３に示した従来の製造方法のように、捻り塑性加工装置１６による捻り塑性加工を施さずに、矯正加工後のブラスめっき鋼線１０ｂを螺旋型付け加工装置１７に供給して螺旋型付け加工を行った場合には、低い張力状態にあるブラスめっき鋼線１０ｂに対して螺旋型付け加工が行われるので、螺旋状鋼線１０Ａの周方向の圧縮残留応力状態が不均一な状態となり、螺旋状鋼線１０Ａの耐腐食疲労性能が低下してしまうので、耐腐食疲労性能の良い螺旋状鋼線を得ることができない。
【００１４】
螺旋型付け加工装置１７は、筒体３１と筒体３１の筒の外周面に設けられた螺旋型付け部３２と備える。螺旋型付け部３２は、筒体３１の筒の外周面より突出するよう設けられた複数本の鋼線ガイドピン３３により形成される鋼線ガイドピン群３４を複数組備える。鋼線ガイドピン群３４は、筒体３１の筒の外周面において筒の軸に沿った方向に複数の鋼線ガイドピン３３が所定間隔隔てて並ぶように設けられて形成される。
巻枠８２より巻き出された捻り塑性加工後のブラスめっき鋼線１０ｃが１組の鋼線ガイドピン群３４を構成する複数の鋼線ガイドピン３３の間を千鳥状に通過するように通された後に巻枠８３に巻き付けられる。
螺旋型付け加工工程では、螺旋型付け加工装置１７が筒体３１の中心を回転中心として回転Ｒするとともに捻り塑性加工後のブラスめっき鋼線１０ｃが鋼線ガイドピン群３４を通過することによって、螺旋型付けされた螺旋状鋼線１０が形成される。このように螺旋型付け加工された螺旋状鋼線１０が巻枠８３に巻き取られることによって螺旋状鋼線１０が製造される。
【００１５】
図２は最良の形態１の製造方法により加工されるブラスめっき鋼線の残留応力分布状態を示す図であり、図２（ａ）は伸線加工後でかつ矯正加工前のブラスめっき鋼線１０ａの残留応力分布状態を示し、図２（ｂ）は矯正加工後でかつ捻り塑性加工前のブラスめっき鋼線１０ｂの残留応力分布状態を示し、図２（ｃ）は捻り塑性加工後でかつ螺旋型付け加工前のブラスめっき鋼線１０ｃの残留応力分布状態を示す。図２（ａ）からわかるように、伸線加工直後のブラスめっき鋼線１０ａの表層部１０１の状態は引張り残留応力状態であり、耐腐食疲労性能は悪い。図２（ｂ）からわかるように、第１処理後のブラスめっき鋼線１０ａによれば、表層部１０１に充分な最大圧縮残留応力が発生し、耐腐食疲労性能が向上していることがわかる。そして、図２（ｃ）からわかるように、第２処理後のブラスめっき鋼線１０ｃでは、直近内側部１０２の引張り残留応力が低下し、表層部１０１の最大圧縮残留応力量と直近内側部１０２の最大引張り残留応力量との差ｒｓが小さくなっている。つまり、第２処理を施すことで、ブラスめっき鋼線１０ｃの耐腐食疲労性能をより向上させることができることが判明した。
上記螺旋状鋼線の表層部１０１の残留応力量Ｒｓ及び直近内側部１０２の残留応力量Ｒｓは、以下のように定義した。
製造した螺旋状鋼線を、１２０ｍｍの長さに切断した試験片を準備し、過硫酸アンモニウム水溶液により試験片のブラスめっきを除去し、図７（ａ）に示すように、試験片５０の端部５２を２０ｍｍ程度直角に折り曲げる。そして、長さが１００ｍｍの部分の半周部分を、エッチングがされないようにラッカーで被覆し、端部５２の２０ｍｍの部分は全周をラッカーで被覆した。その後、試験片５０を５０℃の５０容量％硝酸水溶液中に浸漬してエッチング処理を行い、図７（ｂ）に示すように、端部５２の２０ｍｍの折曲部５１を基準として、１００ｍｍ部分の鋼線の曲りが最大となった時の変化量Ｓ（ｍｍ）を螺旋状鋼線の表層部１０１の残留応力量Ｒｓ（ｍｍ）と定義した。また、試験片５０のエッチング時間を長くし、同様の方法で、１００ｍｍ部分の鋼線の曲りが最大となった時の変化量Ｓ（ｍｍ）を螺旋状鋼線の直近内側部１０２の残留応力量Ｒｓ（ｍｍ）と定義した。そして、エッチング処理後に計測される螺旋状鋼線の表層部１０１の圧縮残留応力量とエッチング処理後に計測される直近内側部１０２の引張り残留応力量との差ｒｓ（ｍｍ）を求めた。残留応力量（ｍｍ）は、エッチング処理された側に曲った場合を圧縮と定義し、ラッカー被覆側に曲った場合を引張りと定義した。
【００１６】
最良の形態１による螺旋状鋼線の製造方法によれば、ブラスめっき鋼線を伸線加工した後に真直に矯正し、矯正加工後のブラスめっき鋼線を延長方向に螺旋を描くような螺旋状となるように螺旋型付け加工して螺旋状鋼線１０を製造する螺旋状鋼線の製造方法において、伸線加工後のブラスめっき鋼線１０ａを真直に矯正する矯正加工装置１４に供給されるブラスめっき鋼線１０ａに当該ブラスめっき鋼線１０ａを矯正加工装置１４より引き抜くための力（張力）を与える駆動キャプスタン１２を用い、伸線加工後のブラスめっき鋼線１０ａを駆動キャプスタン１２の円形外周面２８に掛け渡すことなく矯正加工装置１４に供給し、さらに、矯正加工後のブラスめっき鋼線１０ｂを捻り塑性加工装置１６で捻り塑性加工した後に螺旋型付け加工装置１７に供給して螺旋型付け加工した。
このように、ブラスめっき鋼線１０ａが駆動キャプスタン１２の円外周面２８に掛け渡されずに矯正加工装置１４に供給された構成としたため、ブラスめっき鋼線１０ａが矯正加工装置１４の通線路２７を通過する際の引き抜き力が大きくなって、矯正加工装置１４により真直に矯正されたブラスめっき鋼線１０ｂの表層部１０１には、周方向に均一で大きな圧縮残留応力が付与される。そして、螺旋型付け加工の前に、ブラスめっき鋼線１０ｂに捻り塑性加工装置１６による捻り塑性加工を施したので、捻り塑性加工後のブラスめっき鋼線１０ｃの直近内側部１０２の最大引張り残留応力が小さくなり、結果として、後述の実施例でも示すように、螺旋状鋼線１０の表層部の圧縮残留応力量と直近内側部の引張り残留応力量との差ｒｓが小さくなったことによって、耐腐食疲労性能に優れた螺旋状鋼線１０を製造できるようになった。
【００１７】
また、最良の形態１で製造された螺旋状鋼線１０の１つ１つの単品をゴム物品補強用スチールコードとして用いることによって腐食疲労性能に優れたゴム物品補強用スチールコードが得られる。
また、最良の形態１の製造方法により実質的に同一ピッチで螺旋型付けされて製造された螺旋状鋼線１０を複数本撚り合わせずに束ねて形成されたゴム物品補強用スチールコードによれば、腐食疲労性能に優れたゴム物品補強用スチールコードとなる。
更に、上記のようなゴム物品補強用スチールコードを有するプライやベルトを作製し、これをタイヤの補強部材とすれば、腐食疲労性能に優れたタイヤを提供することができる。
【００１８】
最良の形態２．
ブラスめっき鋼線を伸線加工した後に真直に矯正し、矯正加工後のブラスめっき鋼線を延長方向に螺旋を描くような螺旋状となるように螺旋型付け加工して螺旋状鋼線１０を製造する螺旋状鋼線の製造方法において、伸線加工後のブラスめっき鋼線１０ａを真直に矯正する矯正加工装置１４に供給されるブラスめっき鋼線１０ａに当該ブラスめっき鋼線１０ａを矯正加工装置１４より引き抜くための力（張力）を与える駆動キャプスタン１２を用い、伸線加工後のブラスめっき鋼線１０ａを駆動キャプスタン１２の円形外周面２８に掛け渡した後に矯正加工装置１４に供給し、さらに、矯正加工後のブラスめっき鋼線１０ｂを捻り塑性加工装置１６で捻り塑性加工した後に螺旋型付け加工装置１７に供給して螺旋型付け加工した。
このように、図３の従来の製造方法の螺旋型付け加工の前に捻り塑性加工を行う製造方法でも、後述する実施例で示すように、図３の従来の製造方法より耐腐食疲労性能の良い螺旋状鋼線を製造できることがわかった。
【００１９】
最良の形態３．
伸線加工後で螺旋型付け加工前のブラスめっき鋼線の表層部の残留応力を圧縮応力とする第１処理として、減面率の大きい最終引抜きダイスを用いて減面率を大きくすることによって、ブラスめっき鋼線１０ａが矯正加工装置１４の通線路２７を通過する際の引き抜き力（張力）を大きくする処理を行っても良い。
【００２０】
実施例
炭素含有量０．８重量％、及び、炭素含有量０．９重量％の高炭素鋼線材の表面にブラスめっきが施された線径０．２１ｍｍφ、抗張力３６００ＭＰａ級の螺旋状鋼線を、異なる製造方法で製造し、各製造方法により製造された螺旋状鋼線の性能を評価した結果を図４；５に示す。実施例では、バンチャー撚線機を用いて、初期捻り２０００ｒｐｍ及び捻り戻し開放（ゼロトーション狙い）３４０００ｒｐｍで捻り塑性加工をおこなった。
実施例１乃至６は、図１に示した最良の形態の製造装置１を用いて製造した螺旋状鋼線１０の性能を示す。比較例１乃至６は、図３に示した従来の製造装置１Ａを用いて製造した螺旋状鋼線１０Ａの性能を示す。
図４；５の「矯正加工装置への供給方法」において、「直接」とは、伸線工程の最終引抜きダイス１１ｚを経由したブラスめっき鋼線１０ａが駆動キャプスタン１２の円形外周面２８に掛け渡されずに矯正加工装置１４に供給される構成を示す。「キャプスタン；３６０°」や「キャプスタン；１８０°」の角度は、伸線工程の最終引抜きダイス１１ｚを経由したブラスめっき鋼線１０ａが駆動キャプスタン１２の円形外周面２８に掛け渡される円弧の範囲、即ち、図６に示すように、ブラスめっき鋼線１０ａが掛け渡される駆動キャプスタン１２の円形外周面２８の円弧の両端４１；４２と駆動キャプスタン１２の回転中心である円の中心４３とを繋ぐ２本の直線４５；４６とがなす角度α（以下、鋼線掛け渡たし範囲角度αという）である。つまり、「キャプスタン；３６０°」は、伸線工程の最終引抜きダイス１１ｚを経由したブラスめっき鋼線１０ａが駆動キャプスタン１２の円形外周面２８を一周するように掛け渡された後に矯正加工装置１４に送られる構成を示し、「キャプスタン；１８０°」は、伸線工程の最終引抜きダイス１１ｚを経由したブラスめっき鋼線１０ａが駆動キャプスタン１２の円形外周面２８を半周するように掛け渡された後に矯正加工装置１４に送られる構成を示す。
【００２１】
各例の螺旋状鋼線の表層部１０１の残留応力量Ｒｓ及び直近内側部１０２の残留応力量Ｒｓは、以下のようにして測定した。
各例で製造した螺旋状鋼線を、１２０ｍｍの長さに切断した試験片を準備し、過硫酸アンモニウム水溶液により試験片のブラスめっきを除去し、図７（ａ）に示すように、試験片５０の端部５２を２０ｍｍ程度直角に折り曲げる。そして、長さが１００ｍｍの部分の半周部分を、エッチングがされないようにラッカーで被覆し、端部５２の２０ｍｍの部分は全周をラッカーで被覆した。その後、試験片５０を５０℃の５０容量％硝酸水溶液中に浸漬してエッチング処理を行い、図７（ｂ）に示すように、端部５２の２０ｍｍの折曲部５１を基準として、１００ｍｍ部分の鋼線の曲りが最大となった時の変化量Ｓ（ｍｍ）を螺旋状鋼線の表層部１０１の残留応力量Ｒｓ（ｍｍ）とした。また、試験片５０のエッチング時間を長くし、同様の方法で、１００ｍｍ部分の鋼線の曲りが最大となった時の変化量Ｓ（ｍｍ）を螺旋状鋼線の直近内側部１０２の残留応力量Ｒｓ（ｍｍ）とした。そして、エッチング処理後に計測される螺旋状鋼線の表層部１０１の圧縮残留応力量とエッチング処理後に計測される直近内側部１０２の引張り残留応力量との差をｒｓ（ｍｍ）とした。尚、残留応力量（ｍｍ）は、エッチング処理された側に曲った場合を圧縮（（−）で示す）、ラッカー被覆側に曲った場合を引張り（（＋）で示す）とした。
また、螺旋状鋼線の腐食疲労性については、以下のようにして評価した。
螺旋状鋼線を１００ｍｍの長さに切断した試験片を準備し、この試験片を少量の硝酸イオン及び硫酸イオンを含む水溶液中に浸漬し、毎分１０００回転の速度で２９４Ｎ／ｍｍ２の繰り返し応力を与え、試験片が破断するまでの回転数を求めた。表では、比較例１での回転数を１００として指数表示した。数値が大きいほど耐腐食疲労性能に優れていることを表している。
本発明では、エッチング処理後に計測される螺旋状鋼線の表層部１０１の圧縮残留応力量とエッチング処理後に計測される直近内側部１０２の引張り残留応力量との差ｒｓ（ｍｍ）を、比較例の中でも一番小さい比較例４の１１５ｍｍよりも小さい１１０ｍｍよりも小さくしたことで、従来よりも耐腐食疲労性能の良い螺旋状鋼線を得ることができる。
【００２２】
図４；５から解かるように、矯正加工装置１４への供給方法が同じであれば、螺旋型付け工程の前に捻り塑性加工を行わない製造方法で製造された比較例１乃至６の螺旋状鋼線に比べて、螺旋型付け工程の前に捻り塑性加工を行なう製造方法で製造した実施例１乃至６の螺旋状鋼線の方が、耐腐食疲労性能の優れた螺旋状鋼線を製造出来ることが確認された。
また、実施例３や実施例６のように、最良の形態で示した製造方法（即ち、ブラスめっき鋼線１０ａを駆動キャプスタン１２の円形外周面２８に掛け渡たさずに矯正加工装置１４に供給するとともに、螺旋型付け加工の前に捻り塑性加工を行う製造方法）により製造された螺旋状鋼線の耐腐食疲労性能が特に優れていることが確認できた。
さらに、実施例１と実施例２とを比較したり、実施例４と実施例５とを比較してわかるように、鋼線掛け渡たし範囲角度αが小さいほど、耐腐食疲労性能の良い螺旋状鋼線を製造できることがわかった。
また、図３の従来の製造方法の螺旋型付け加工の前に捻り塑性加工を行う製造方法でも図３の従来の製造方法より耐腐食疲労性能の良い螺旋状鋼線を製造できることがわかった。
【産業上の利用可能性】
【００２３】
本発明によれば、耐腐食疲労性能の良い螺旋状鋼線、ゴム物品補強用スチールコード、タイヤを提供できる。
【図面の簡単な説明】
【００２４】
【図１】螺旋状鋼線の製造装置を示す図（最良の形態１）。
【図２】製造装置により加工されたブラスめっき鋼線の残留応力状態を示す図（最良の形態１）。
【図３】螺旋状鋼線の製造装置を示す図（従来構成）。
【図４】実施例の結果を示す図。
【図５】実施例の結果を示す図。
【図６】鋼線掛け渡たし範囲角度αの説明図。
【図７】試験片及び残留応力の測定法を示した図。
【符号の説明】
【００２５】
１  製造装置、１０  螺旋状鋼線、１１ｚ  最終引抜きダイス、
１２  駆動キャプスタン、１４  矯正加工装置、１６  捻り塑性加工装置、
１７  螺旋型付け加工装置。
【図１】
0005133729.tif 000002
【図２】
0005133729.tif 000003
【図３】
0005133729.tif 000004
【図４】
0005133729.tif 000005
【図５】
0005133729.tif 000006
【図６】
0005133729.tif 000007
【図７】
0005133729.tif 000008